(57)【要約】  水流式（湿式）選別プロセスと乾式選別プロセスの両方を併用して、生砂鋳造所の操業中に生じる鋳造廃棄物から砂、ベントナイト粘土、及び有機物を回収する。次いで、これらの回収された原料を、更なる生砂型の作製で再利用するためにリサイクルする。【選択図】図３
2021530362.tif 000002
【特許請求の範囲】
【請求項１】
鋳造廃棄物の第１の部分を水流式選別に供することにより、ベントナイト及び有機化合物に富む水性留分、並びに粗砂に富むアンダーフロー留分を作製することと、
鋳造廃棄物の第２の部分を乾式選別に供することにより、粗砂を含む重質留分、並びにベントナイト及び有機化合物を含む軽質留分を作製することと、
生砂型を作るための原材料として、前記水性留分及び前記軽質留分からのベントナイト及び有機化合物の少なくとも一部を使用することと、
を含む、生砂鋳造所で生じる鋳造廃棄物から砂、ベントナイト粘土及び有機化合物を回収するプロセス。
【請求項２】
前記鋳造廃棄物が鋳型廃棄物を含む、請求項１に記載のプロセス。
【請求項３】
前記鋳造廃棄物が生オーバーフロー砂を含む、請求項１に記載のプロセス。
【請求項４】
前記鋳造廃棄物がバッグハウス粉塵を含む、請求項１に記載のプロセス。
【請求項５】
生砂型を作るために、前記アンダーフロー流中の粗砂及び／又は前記重質留分中の粗砂を使用することを更に含む、請求項１に記載のプロセス。
【請求項６】
前記軽質留分からのベントナイト及び有機化合物を、生砂型の作製に使用する前に水性液体と合わせる、請求項１に記載のプロセス。
【請求項７】
前記軽質留分中のベントナイト及び有機化合物を、生砂型の作製に使用する前に前記水性留分と合わせる、請求項１に記載のプロセス。
【請求項８】
前記水流式選別が、凝結、デカンテーション、サイクロンの使用、及び遠心分離の少なくとも１つを含む、請求項１に記載のプロセス。
【請求項９】
前記凝結が、高分子凝結剤を添加することを含む、請求項８に記載のプロセス。
【請求項１０】
前記回収されたベントナイト及び有機化合物を使用して作製された生砂型が約４５％超のコンパクタビリティを有する、請求項１に記載のプロセス。
【請求項１１】
前記回収されたベントナイト及び有機化合物を使用して作製された生砂型が、約１５．５Ｎ／ｃｍ２超の生圧縮強度を有する、請求項１に記載のプロセス。
【請求項１２】
前記回収されたベントナイト及び有機化合物を使用して作製された生砂型が、約３．５Ｎ／ｃｍ２超の生剪断強度を有する、請求項１に記載のプロセス。
【請求項１３】
前記回収されたベントナイト及び有機化合物を使用して作製された生砂型が約６５超の透過性を有する、請求項１に記載のプロセス。
【請求項１４】
前記鋳型砂添加剤を使用して作製された生砂が、約３６Ｎ／ｃｍ２超の乾燥圧縮強度を有する、請求項１に記載のプロセス。
【請求項１５】
前記回収されたベントナイト及び有機化合物を使用して作製された生砂型が約２３超のコーン衝撃靭性を有する、請求項１に記載のプロセス。
【請求項１６】
前記回収されたベントナイト及び有機化合物を使用して作製された生砂型が約７．４％未満の破砕性を有する、請求項１に記載のプロセス。
【請求項１７】
前記有機化合物が、石炭又は褐炭の少なくとも１つを含む、請求項１に記載のプロセス。
【請求項１８】
鋳造廃棄物の第１の部分を水流式選別に供することにより、ベントナイト及び有機化合物に富む水性流出液流、並びに粗砂に富むアンダーフロー流を作製する工程と、
鋳造廃棄物の第２の部分を乾式選別に供することにより、粗砂を含む重質留分、並びにベントナイト及び有機化合物を含む軽質留分を作製する工程と、
前記水性流出液流及び前記軽質留分の両方の前記ベントナイト及び前記有機化合物を合わせる工程と、
を含む、鋳型砂添加剤を形成する方法。
【請求項１９】
前記回収されたベントナイト及び有機化合物から鋳型砂添加剤を形成することを更に含む、請求項１７に記載の鋳型砂添加剤を形成する方法。
【請求項２０】
回収された非砂留分及び砂留分を含む鋳型媒体を準備することと、
なお、前記回収された非砂留分が、水流式選別によって回収された非砂留分及び乾式選別により回収された非砂留分を含む；
前記鋳型媒体から生砂型を形成することと、
前記生砂型に溶融金属を加えることと、
を含む、金属部品を成形する方法。
【発明の詳細な説明】
【技術分野】
【０００１】
本ＰＣＴ国際出願は、２０１８年７月２０日付けで出願された米国仮特許出願第６２／７０１，２８６号の優先権の利益を主張し、その主題は、引用することによりその全体が本出願の一部をなす。
【０００２】
この開示は、概して、砂型鋳造成形の分野及び金属の鋳造における改善に関する。本開示はまた、砂型添加剤及び鋳型組成物へのリサイクルのために鋳型廃棄物を回収することによる、鋳物の製造において溶融金属が注がれる型の形成に用いられる砂型媒体の改善に関する。
【背景技術】
【０００３】
生型注型は、金属注型品を形成するためのよく知られたプロセスである。このプロセスでは、鋳物を作製するための注型用鋳型は、１つ又は複数の鋳物を製造するための主に砂及びベントナイト粘土である鋳型媒体から形成される。鋳物が型内で固まると、型を壊し、注型サイクルが完了する。鋳型媒体を、別の注型プロセスにリサイクルすることができるが、鋳型媒体のかなりの部分が鋳造廃棄物として鋳造所から出る。米国だけでも、鋳造廃棄物は年間およそ６００万立方ヤード〜１０００万立方ヤードの割合で蓄積する。埋め立て地の面積及び輸送コストの増加と相まって、大量の鋳造廃棄物が問題となっている。鋳造廃棄物には、最大９０％の再利用可能な鋳型媒体が含まれている可能性がある。
【０００４】
鋳造は古代の技術であり、砂型にて空隙部を定め、そこに溶融金属を注ぐ。金属が冷えた後、注型品を取り出し、通常、取り出す過程で砂型を壊す。かかる砂型を形成するための通常の基本的な手順は、パターンの周りに砂型媒体を圧縮した後、そのパターンの輪郭を持つ空隙部を残して、パターンを取り出すことである。
【０００５】
砂がその成形された空隙部を定める輪郭を維持するために、砂粒子を凝集させる結合剤を混合物に含める。粘土は長い間一般的に受け入れられた適切な結合剤であった。粘土は総称であり、含水アルミノケイ酸塩鉱物の大きな集団を包含する。個々の鉱物の粒は微視的な寸法まで様々なサイズがある。湿らせた場合、粘土は粘りが強く、可塑性である。湿らせた後乾燥させると、特に高温で乾燥すると、粘土は固くなる。湿潤ベントナイト製品は、注型条件下でより優れた性能を発揮する。
【０００６】
本明細書に開示されるプロセスは、いわゆる生型注型が標準的な慣行である鋳造に特に有用である可能性がある。生型注型は、粘土の凝集特性を作用させるために加えられた水分をなおも保持しながら、溶融金属を砂型に注ぐプロセスを包含する。鉄鋳造用の砂型媒体は、３つの基本的な成分、すなわち砂、粘土、及び一般に「石炭粉（sea coal）」として業界で知られている細かく粉砕した瀝青炭を含む。場合によっては、鋳型媒体の性能を向上させるために少量の他の有機鉱物添加剤を加えることができる。使用中、砂型媒体を水で湿らせて、パターンの周りに圧縮して鋳型空隙部を形成することができる媒体を提供する。生砂型は、典型的には、重量基準で約８６％〜９０％の砂と、８％〜１０％のベントナイト粘土と、２％〜４％の有機化合物と、２％〜４％の水分とを含む複数の非砂成分とを含む。パターンを取り除いた後、砂型媒体がまだ湿った状態又は「生（green）」の状態にある間に、溶融鉄を鋳型空隙部に注ぐ。鋳型空隙部表面上に直接隣接する石炭粉は、溶融鉄が型に注がれるにつれて溶融鉄の熱で分解する。この分解の生成物は、鋳型空隙部と注がれた鉄との間の界面にある、グラファイトの形態の炭素元素である。このグラファイト元素は、固まった鋳物を、砂粒子を含まずに型から解放することを可能にする主な機能を果たす。グラファイト元素の二次的な利点は、鋳型空隙部の表面を平らにする傾向があり、それによって注型品の表面がより滑らかになることである。
【０００７】
鋳造所は、粘土成分及び炭素成分を含む「プレミックス」を購入してもよい。次に、鋳造所はプレミックスを地元の供給源からの砂と混合して、操業に使用される砂型媒体を提供する。
【０００８】
砂型媒体の十分な凝集力は、その「生の」状態で、すなわち湿っている場合に最も重要である。圧縮して空隙部を定めた後、生型媒体は、好ましくは、パターンの取り出しから生じるいかなる力にも耐えるのに十分な強度を有し、その結果、空隙部の輪郭が無傷のまま維持される。次に、砂型媒体は、生の段階にあるとき、好ましくは、空隙部に金属を注ぐための型を作製する過程において様々な形での型の移動及び再配置から生じる力に耐えるのに十分な強度を有する。さらに、砂型媒体は、好ましくは、溶融鉄を空隙部に注ぐことから生じる動水力に耐えるのに十分な凝集力を有する。
【０００９】
生型の乾燥は非常に急速に起こり、金属がまだ溶融している間に発生する場合があり、型構造に動水力を加え続ける場合がある。したがって、鋳型媒体の乾燥強度は、適切な輪郭の注型品を得るまで型の完全性が維持されることを保証する上で重要である。
【００１０】
砂型媒体のもう１つの重要で客観的な特性は、透過性である。溶融鉄が鋳型空隙部に注がれるときの型の損傷を防ぐために、比較的高い透過性が好ましい。これは、溶融金属が鋳型空隙部に注がれると、空気が鋳型媒体を通って移動することを指す。さらに重要なことに、砂型媒体は湿っているため、蒸気がかなり激しく又は爆発的に生成される可能性がある。かかる蒸気は、好ましくは、最小のガス流動抵抗で鋳型媒体を通して排出される。したがって、多孔質型構造は、好ましくは、比較的高いガス透過性を有する。強度特性及び透過性は客観的に決定することができ、また砂型媒体に許容可能な生強度及び乾燥強度と並んで、透過性が現在確立されている。
【００１１】
物品を注型した後、砂型を壊して、再利用のために貯めておく。余分な鋳型媒体、すなわち後続する注型サイクルで再利用することができない鋳造廃棄物は、「鋳型廃棄物」して知られている。「鋳型廃棄物」という句は、壊れた生砂型及び中子からの余分な鋳型媒体を指し、型ばらし（shakeout）の間に生成される流れとして排出することができる。多くの生砂鋳造所では、鋳型廃棄物は典型的には、重量基準で約８０％〜約９０％の砂と、約６％〜約１０％のベントナイト粘土と、約１％〜約４％の有機化合物とを含む。鋳型廃棄物は、接着剤でコーティングされた砂、並びに砂、ベントナイト及び有機化合物の個々の粒子を含む。
【００１２】
砂が中子の製造に再利用することができるほど十分にきれいになるように、砂から接着剤を除去する機械的再生利用によって鋳型廃棄物の蓄積を減らす試みがなされてきた。かかる過程で砂は回収されるが、重量基準で砂の数倍のコストがかかるベントナイト粘土、及び有機化合物は通常回収することができない。機械的再生利用の欠点は、多くの地理的区域でプライム砂（prime sand）のコストが十分に低く、砂の回収のための設備投資が経済的に実行不可能であることである。
【００１３】
鋳型廃棄物に加えて、金属注型プロセスで生成される余分な鋳造用生型砂（湿潤）を、別の鋳造廃棄物流として処分することができる。このいわゆる「生オーバーフロー砂（overflow green sand）」廃棄物流は、一般に、鋳造所で使用される相対比率のシリカ鋳型砂及び関連する鋳型砂添加剤の両方を含む余分な生砂を含む。
【００１４】
鋳造廃棄物のもう１つの発生源として、鋳造所の空気排出システムで収集された砂、ベントナイト粘土、有機化合物、及びデブリの微粒子が含まれる。この鋳造廃棄物は、鋳造所では「バッグハウス粉塵」として一般に知られている。ベントナイト粘土は注型プロセスで使用される砂よりも細かいため、空中での輸送がより容易であることから、バッグハウス粉塵は鋳型廃棄物よりもかなり多くのベントナイト粘土を含む。バッグハウス粉塵は、典型的には、約４０％〜約７０％の砂と、約２０％〜約５０％のベントナイト粘土と、約１０％〜約３０％の有機化合物とを含む。
【００１５】
砂システムの物質収支を超えること、及び各鋳造所の顧客独自の注型設計を満たすために成形要件が変わることを理由に、一般には、砂型材料に由来する材料は使用後に廃棄される。成形システムの物質収支は、成形サイクルごとの成形システムの新たな砂、中子砂、及び鋳型砂の合計として定義される。注型設計が異なること、及び各成形サイクルで使用される中子を支持するために必要な中子砂が原因で、鋳型砂システム内の砂の総量が成形システムの容量を超える可能性があり、そのため、各成形サイクルの最後に廃棄する必要がある。その結果、注がれる金属１トンあたり１０％を超える砂型材料が、１日に１つの鋳造所で廃棄される可能性がある。この廃棄される材料は、結果として大量の廃棄物、並びに廃棄及び埋め立ての費用による鋳造所のコストの増加につながる可能性がある。
【００１６】
したがって、生砂鋳造所から出る鋳造廃棄物の量を減らすことが望ましい場合がある。後続する注型プロセスで使用することができる中子及び生砂型を作るために鋳造所で使用するのに十分な品質を有する砂を回収するプロセスを提供することが望ましい場合がある。また、原材料として鋳造所に入る新たなプライム材料（プレミックス）の量を減らすために、生砂型の非砂成分を回収するプロセスを提供することが望ましい場合もある。さらに、加工特性が改善された生砂型組成物を提供することが望ましい場合がある。
【００１７】
本発明の譲受人に譲渡された特許文献１に記載されるように、鋳造所の排気システムによって捕捉されたバッグハウス粉塵を、粗砂を回収する第１の水流式（湿式）選別に続いて、ベントナイト粘土及び有機物を回収する第２の水流式選別に供することによって、この使用済み鋳型媒体のかなりの追加部分を、再利用のために回収及びリサイクルすることができる。これらの材料を再利用することで、生じる鋳造廃棄物の量と並んで、更なる型及び中子を作製するために必要な追加の原材料、すなわち、砂、ベントナイト粘土、及び有機物の量を大幅に減らすことができる。
【先行技術文献】
【特許文献】
【００１８】
【特許文献１】米国特許第６，５５４，０４９号
【発明の概要】
【発明が解決しようとする課題】
【００１９】
本発明によれば、かかるプロセスで再利用するために回収される砂、ベントナイト、及び有機物の量は、鋳造所で生じるバッグハウス粉塵を処理するために湿式（水流式）選別プロセスと乾式選別プロセスの両方を使用することによって更に大幅に増加され得ることがわかった。特に、湿式選別プロセスと乾式選別プロセスとの組み合わせを使用することにより、湿式選別プロセス単独又は乾式選別プロセス単独のいずれかを使用することによって回収され得るよりも、より多くのこれらの有用な原料を、新たな型及び中子を作製する際の再利用のために回収することができることがわかった。
【課題を解決するための手段】
【００２０】
したがって、一態様では、本発明は、鋳造廃棄物の第１の部分を水流式選別に供することにより、ベントナイト及び有機化合物に富む水性留分、並びに粗砂に富むアンダーフロー留分を作製することと、鋳造廃棄物の第２の部分を乾式選別に供することにより、粗砂を含む重質留分、並びにベントナイト及び有機化合物を含む軽質留分を作製することと、生砂型を作るための原材料として、水性留分及び軽質留分からのベントナイト及び有機化合物の少なくとも一部を使用することとを含む、生砂鋳造所で生じた鋳造廃棄物から砂、ベントナイト粘土及び有機化合物を回収する改善されたプロセスを提供する。
【００２１】
他の態様では、鋳造廃棄物は、鋳型廃棄物、生オーバーフロー砂、又はバッグハウス粉塵の１つ以上を含み得る。別の態様では、上記プロセスは、生砂型を作るために、アンダーフロー流中の粗砂及び／又は重質留分中の粗砂を使用することを含み得る。
【００２２】
更に別の態様では、上記プロセスは、軽質留分からのベントナイト及び有機化合物を、生砂型の作製に使用する前に水性液体と合わせることを含み得る。例えば、上記プロセスは、軽質留分中のベントナイト及び有機化合物を、生砂型の作製に使用する前に水性留分と合わせることを含み得る。
【００２３】
別の態様では、水流式選別工程は、凝結、デカンテーション、サイクロンの使用、及び遠心分離の少なくとも１つを含み得る。水流式選別工程が凝結を含む場合、高分子凝結剤の添加を更に含み得る。
【００２４】
別の態様では、上記プロセスに従って作製された生砂型は幾つかの有益な特性のいずれかを有し得る。例えば、回収されたベントナイト及び有機化合物を使用して作製された生砂型は、次の１つ以上を有し得る：約４５％超のコンパクタビリティ、約１５．５Ｎ／ｃｍ２超の生圧縮強度、約３．５Ｎ／ｃｍ２超の生剪断強度、約６５超の透過性、約３６Ｎ／ｃｍ２超の乾燥圧縮強度、約２３超のコーン衝撃靭性、及び／又は約７．４％未満の破砕性。
【００２５】
更に別の態様では、有機化合物は、石炭又は褐炭の少なくとも１つを含み得る。
【００２６】
更なる態様では、鋳造廃棄物の第１の部分を水流式選別に供することにより、ベントナイト及び有機化合物に富む水性流出液流、並びに粗砂に富むアンダーフロー流を作製する工程と、鋳造廃棄物の第２の部分を乾式選別に供することにより、粗砂を含む重質留分、並びにベントナイト及び有機化合物を含む軽質留分を作製する工程と、水性流出液流及び軽質留分の両方のベントナイト及び有機化合物を合わせる工程とを含む、鋳型砂添加剤を形成する方法が提供される。幾つかの態様では、上記方法は、回収されたベントナイト及び有機化合物から鋳型砂添加剤を形成することを更に含む。
【００２７】
更に別の態様では、回収された非砂留分及び砂留分を含む鋳型媒体を準備することと、なお、上記回収された非砂留分が、水流式選別によって回収された非砂留分及び乾式選別により回収された非砂留分を含む；鋳型媒体から生砂型を形成することと、生砂型に溶融金属を加えることとを含む、金属部品を成形する方法が提供される。
【００２８】
下記図を参照することにより、本発明をよりよく理解することができる。
【図面の簡単な説明】
【００２９】
【図１】前述の特許文献１の回収プロセスを説明するフロー図である。
【図２】前述の特許文献１の回収プロセスを説明するフロー図である。
【図３】図２と同様のフロー図であり、本発明の回収プロセスを説明する。
【発明を実施するための形態】
【００３０】
本開示の図及び説明は、本開示の明確な理解に関連する要素を解説するために簡略化されており、明確にする目的で、当業者によく知られているであろう他の要素又は理解され得る他の要素を排除していることを理解されたい。
【００３１】
本開示は、注型施設での全体的な廃棄物を削減すると同時に、注型成形に使用される鋳型砂添加剤等の貴重な回収材料を提供するシステム及び方法を説明する。注型後に使用済みの砂型を壊すプロセスは、大量の産業廃棄物をもたらす。その廃棄物の一部（鋳型廃棄物）は、新たな砂型の生成に再利用することができず、手作業で処理して廃棄される。
【００３２】
しかしながら、例えば、鋳造施設からの空気が捕捉され、バッグハウスと呼ばれる大規模な濾過システムを通過する際に、大量の鋳造廃棄物が鋳造所の排気システムによって捕捉され得る。そこに集められた固体粒子は、一般に「バッグハウス粉塵」と称され、砂に加えて、かなりの量の粘土及び有機化合物で構成されている。場合によっては、バッグハウス粉塵は、典型的には約１５重量％〜約７０重量％の砂と、約２０重量％〜約８５重量％のベントナイト粘土と、約１０重量％〜約４０重量％の有機化合物とを含み得る。バッグハウス粉塵に存在する高レベルのベントナイト粘土及び有機化合物は、生型鋳造成形（green cast molding）で使用される添加剤の原材料の貴重な供給源となる可能性がある。
【００３３】
鋳造廃棄物を、生オーバーフロー砂又は鋳型廃棄物の形態で捕捉することもできる。「鋳型廃棄物」を、注型後に生砂型及び中子が壊される際に捕捉することができる。幾つかの生砂鋳造所では、鋳型廃棄物は、約８０重量％〜約９０重量％の砂と、約６重量％〜約１０重量％のベントナイト粘土と、約１重量％〜約４重量％の有機化合物とを含み得る。鋳型廃棄物は、接着剤でコーティングされた砂と並んで、砂、ベントナイト及び有機化合物の個々の粒子を含む。「生オーバーフロー砂」とは、金属注型プロセスで生成される余分な鋳造用生鋳型砂（湿潤）を指す。
【００３４】
一実施形態では、本開示の方法及びシステムは、例えば、鋳造プレミックスの成分として使用するために、捕捉されたバッグハウス粉塵、鋳型廃棄物、又は生オーバーフロー砂の１つ以上を任意に利用して、乾燥鋳型砂添加剤を生成することができる。乾燥とは、湿気がないように感じること（感触）を指す。市販の鋳型砂添加剤は、典型的には最大１５％の含水率を有する。この特許出願の目的での「乾燥」鋳型砂添加剤も同様であるが、最大３０％の含水率、例えば最大２０％の含水率を有する。
【００３５】
一態様では、本開示の方法及びシステムは、捕捉されたバッグハウス粉塵、鋳型廃棄物、又は生オーバーフロー砂の１つ以上を利用して、新たな鋳型媒体又は新たなプレミックス組成物のいずれかに直接リサイクルされる注型成形用の鋳型砂添加剤を生成し得る。例えば、バッグハウス粉塵、鋳型廃棄物、又は生オーバーフロー砂の砂留分及び非砂留分は、当該技術分野で知られている方法を使用して互いに分別される。この分別により、鋳型砂添加剤の非砂留分の成分レベルを調整することが可能性である。未加工の又は分別された非砂留分に見られる高レベルの粘土及び有機化合物により、回収された鋳型廃棄物は、注型組成物の重要な成分を提供することができ、これをリサイクルされていない非砂留分又はリサイクルされていない砂留分等のリサイクルされていない、すなわち「新鮮な」材料と共に再利用又はリサイクルすることができる。幾つかの実施形態では、得られる鋳型砂添加剤又は鋳型砂組成物は、以前にリサイクルされた非砂留分又は砂留分の成分を含み得る。
【００３６】
幾つかの実施形態では、鋳型廃棄物の非砂留分は、商業的に入手可能なプレミックスと比較した場合、他の不純物（例えば、硫黄）が低レベルの場合があることから、従来技術に対する改善となる。幾つかの実施形態では、硫黄は、混合物の０．０３重量％未満であり得る。
【００３７】
幾つかの実施形態では、収集された鋳型廃棄物は、単独で、又は他の分別プロセスと組み合わせて、水流式選別プロセスを使用して分別することができる。
【００３８】
幾つかの実施形態では、回収された鋳型廃棄物の含水量は、例えば、噴霧乾燥、凝結、水流式選別、及び／又はクロスフロー濾過等の脱水プロセスによって任意に低減され得る。脱水により、鋳型砂添加剤の含水率が０％〜２０％に低下し得る。幾つかの実施形態によれば、非砂留分の含水率は、非砂留分中の水和ベントナイトの有益な特性を維持するために、２０％超、又は約２５％超に維持され得る。
【００３９】
鋳型砂添加剤又は鋳型砂組成物で使用するために回収された材料のスラリーは、砂成分、非砂成分、又は両方の成分の組み合わせを含み得る。必要に応じて、スラリーは、注型プロセスの特定の要件に従って部分的又は完全に脱水され得る。
【００４０】
鋳型廃棄物の回収部分の非砂留分に見られる様々な成分の相対レベルは、粘土又は有機化合物を添加して適切な濃度を達成し、所望の特性を有する鋳型砂添加剤を形成することによって調整され得る。粘土又は有機成分の添加は、砂型成形プロセスから回収されない、リサイクルされていない、すなわち「新鮮な」粘土又は有機化合物を含み得る。幾つかの実施形態によれば、粘土又は有機成分の添加は、砂型成形プロセスから以前にリサイクルされた粘土又は有機成分を含み得る。添加剤の具体的な量は、鋳型廃棄物の回収された部分の特定の組成に依存し、顧客によって指示される新たな鋳型砂組成物の要件又は次の注型のニーズに依存する。鋳型砂添加剤のｐＨは一般に塩基性であり、約７〜約１１のｐＨの範囲であり得る。一旦確立されると、鋳型砂添加剤は、以前に注型プロセスで使用された鋳型砂と合わせて、注型プロセスで効果的に使用することができる新たな鋳型砂を生成し得る。
【００４１】
幾つかの実施形態によれば、鋳型廃棄物からリサイクルされた非砂留分の使用は、例えば、生圧縮強度、生剪断強度、透過性、乾燥圧縮強度、及び／又はコーン衝撃靭性の１つ以上を増加させること等によって、鋳型砂添加剤の特性を改善し得る。鋳型廃棄物からリサイクルされた非砂留分の使用は、例えば、鋳型砂添加剤の破砕性を低下させること等によって、鋳型砂添加剤の特性を改善し得る。
【００４２】
幾つかの具体例が提供される。各例には、鉄製品の注型に使用される型を形成するための砂型媒体のバッチが含まれているが、他の金属の注型も可能である。幾つかの例の砂型媒体のバッチには共通点があり、これらは本開示の改善の理解を容易にする。
【００４３】
図１は、典型的な生型注型プロセスを示し、このプロセスでは、プライム（すなわち、新たな）ケイ砂１及び化学結合剤３を使用して中子形成工程Ａで中子を製造し、一方、ケイ砂２、ベントナイト粘土４、及び有機化合物５を使用して型形成工程Ｂで生砂型を製造する。生砂型は、一般に「接着剤」として知られているベントナイトと有機化合物との混合物でコーティングされた砂を、プレス成形することによって作られる。注入流６からの水の添加により、接着剤が水和して、砂粒が互いに付着して形を作る。生砂型は、典型的には、重量基準で約８６重量％〜９０重量％の砂と、８重量％〜１０重量％のベントナイト粘土と、２重量％〜４重量％の有機化合物と、２重量％〜４重量％の水分とを含む。
【００４４】
工程Ｃで注型した後、注型が行われた生砂型／中子を、型ばらしステーションＤで小さな粒子又は塊にばらした。排出流７で表されるこの使用済み鋳型媒体の一部は、更なる生砂型を作るために型形成工程Ｂにリサイクルされ、一方、残りは排出流８を介して廃棄物へと排出される。型形成工程Ｂで添加されるプライム（新たな）砂２、プライム（新たな）ベントナイト粘土４、及びプライム（新たな）有機化合物５は、排出流８及び他の場所を介してシステムへと失われる砂、ベントナイト粘土、及び有機物を補償する。
【００４５】
典型的な生砂鋳造所によってもたらされる産業廃棄物である「鋳造廃棄物」には、通常、「鋳型廃棄物」及び「バッグハウス粉塵」が含まれる。「鋳型廃棄物」は、型ばらしステーションＤからの排出流８中の使用済み鋳型媒体、鋳型廃棄物９によって例示されるような未使用又は欠陥のある型及び中子からなる鋳型廃棄物、並びに鋳造所全体の様々な場所のコンベアシステムから落ちる鋳型媒体を含む。多くの生砂鋳造所では、鋳型廃棄物は、典型的には、約８０重量％〜９０重量％の砂と、約６重量％〜１０重量％のベントナイト粘土と、約１重量％〜４重量％の有機化合物とを含む。
【００４６】
一方、微粒子形態の「バッグハウス粉塵」は、典型的には、約４０重量％〜７０重量％の砂、及び約１０重量％〜３０重量％の有機物を含む。加えて、典型的には、鋳型廃棄物に含まれる量を大幅に上回る約２０重量％〜５０重量％のベントナイト粘土も含む。
【００４７】
鋳型廃棄物及びバッグハウス粉塵から砂、ベントナイト、及び有機物を回収してリサイクルするために様々な試みがなされてきたが、実際問題として特に成功したものはない。
【００４８】
図２は、一連の水流式（湿式）選別工程を使用して、典型的な生砂鋳造所で見られるバッグハウス粉塵に含まれるかなりの量の有用な成分を回収及びリサイクルする例示的な回収プロセスを解説する。図２に示すように、バッグハウス粉塵１０及び水２２は、スラリー工程Ｅで混合されてスラリー２４をもたらし、次いで、第１の分別工程Ｆに移送されて、そこで水流によりアンダーフロー流２８及びオーバーフロー流２６に分けられる。アンダーフロー流２８は、元々スラリー２４に存在するより粗く、より重い砂粒子を含み、通常、このスラリーに元々存在する砂の少なくとも４０％、より典型的には５０％〜８０％を占める。一方、オーバーフロー流２６は、通常、スラリー２４中に少なくとも約６０％のベントナイト粘土を含む。
【００４９】
脱水工程Ｈで脱水した後、アンダーフロー流２８中のより粗くて重い砂粒子は３４で型形成工程Ｂへとリサイクルされ、少量のベントナイト及び有機物を含むアンダーフロー流２８中の水も３６で型形成工程Ｂへとリサイクルされる。必要に応じて、アンダーフロー流２８内のより粗くて重い砂粒子を乾燥させて、型形成工程Ｂではなく中子形成工程Ａにリサイクルすることができる。
【００５０】
一方、オーバーフロー流２６は、第２の分別工程Ｇに送られ、工程Ｇでは廃棄物流３２及び流出液排出流３０に水圧により分別される。バッグハウス粉塵１０の組成と並んで、第１の水流式選別工程Ｆをどのように操作するかにより、流出液オーバーフロー流２６には、粒子径が細かすぎて（約２０ミクロン以下）更なる生砂型の作製に使用することができない砂が大量に含まれる場合がある。したがって、オーバーフロー流２６は、第２の水流式選別工程Ｇで処理されて、この微細な砂の内容物と並んで、この流れに存在する可能性がある他のデブリも除去する。
【００５１】
分別工程Ｆは、スラリー２４中のベントナイト粘土の少なくとも約６０重量％、例えば、ベントナイト粘土の約７０重量％〜９５重量％、及びスラリー２４中の有機物の７０重量％〜９０重量％がオーバーフロー流２６に回収されるように行われ得る。これは、流出液排出流３０も、典型的には、オーバーフロー流２６に元々存在するベントナイト粘土及び有機化合物の多くを含み、元々オーバーフロー流２６に含まれていた砂の約５重量％以下、約３重量％以下、又は更には約１重量％以下を含むことを意味する。加えて、また、流出液流は、典型的には、スラリー２４に元々存在するベントナイトの少なくとも約５０重量％、より典型的には少なくとも約７０重量％、又は更には８５重量％を含むことを意味する。オーバーフロー流２６中に保持されているベントナイト粘土の大半は、脱水された後再水和された際に幾つかの活性結合特性を示すという意味で「活性」であるため、流出液排出流３０は、更なる生砂型を作るために型形成工程Ｂにリサイクルされる。
【００５２】
特許文献１で更に説明されているように、型ばらし工程Ｄに由来する鋳型廃棄物８、並びに鋳型廃棄物９によって例示されるような未使用の又は欠陥のある型及び中子からなる鋳型廃棄物等の典型的な生型注型プロセス（図１）で生じる鋳型廃棄物もまた、この特許の水流式選別プロセスによって処理することができる。これもまた図２で説明されており、図２は、最初の乾燥、スクリーニング、及び減磁工程Ｉを経た後、これらの廃棄物が機械的分別工程Ｊで機械的に分別されて、より軽い留分（図２の残留流５６）及びより重い留分（排出流５８）をもたらすことを示している。砂、ベントナイト粘土、及び有機化合物で構成される残留流５６は、スラリース工程Ｅにリサイクルされ、そこで新鮮なバッグハウス粉塵及び水と合わさった後、第１の水流式選別工程Ｆ及び第２の水流式選別工程Ｇに供される。一方、粗砂を主成分とする排出流５８は、仕上げ工程Ｋで洗浄乾燥した後、排出流６０として中子形成工程Ａにリサイクルされる。
【００５３】
本発明のプロセスの一態様が図３に説明され、図３は供給ライン１０からのバッグハウス粉塵が２つの部分に分割されて、第１の部分が供給ライン７０を通ってスラリー工程Ｅに移送されてスラリー２４をもたらし、第２の部分が供給ライン７２を通って乾式選別ステーションＭに移送されることを示している。このステーションは、１つ以上のサイクロン、又は粒子混合物をサイズ、密度若しくはその両方に基づいて別々の留分に分別することができる任意のその他のタイプの装置で構成され得る。本発明によれば、バッグハウス粉塵は、乾式選別ステーションＭにおいて、主にベントナイト及び炭素で構成される軽質留分７８、主に粗砂及び中程度の砂で構成される重質留分７６、及び任意に更なる中子及び／又は型の作製に使用するのに不適切な微粉で主に構成される中間留分７４の少なくとも２つの異なる留分へと分別され得る。
【００５４】
図３に示すように、中間留分７４は廃棄物へと放出され、一方、重質留分７６は、別々に又は脱水ステーションＨを出る粗砂３４と合わせた後のいずれかで、型形成ステーションＢにリサイクルされる。一方、軽質留分７８も型成形ステーションＢにリサイクルされる。示される特定の実施形態では、軽質留分７８はスラリーステーションＮに供給され、そこで第２の水流式選別工程Ｇを出る流出液排出流３０と合わさってスラリー８０を形成した後に型形成ステーションＢに戻る。しかしながら、軽質留分７８を、例えば、必要に応じて、適量の水又は他の水性液体と合わせた後、型形成ステーションＢに別々に戻すこともできる。
【００５５】
この点に関して、上記の特許文献１の回収プロセスによって製造された型及び中子は通常、従来の方法で作製された型及び中子よりも、高温圧縮強度、耐破砕性、生強度、及び湿潤引張強度を含む良好な成形特性を示すことを理解されたい。いかなる理論にも拘束されることを望まないが、この結果は、水流式選別工程Ｆ及びＧが、鋳造所のバッグハウス粉塵に見られるベントナイト留分を回収することに加えて、この回収されたベントナイトを型形成ステーションＢに戻す前に完全に水和することも可能にするという事実に起因すると考えられる。対照的に、型形成ステーションＢに供給される際に典型的には脱水粉末形態である新鮮な（プライム）ベントナイトは、型又は中子へと形成される前に完全に水和するのに十分な時間がなかった可能性がある。この違いのため、このリサイクルベントナイトは、含水量が高いため、新鮮な（プライム）ベントナイトよりも優れた結合強度を提供すると考えられる。
【００５６】
いずれにせよ、本発明によれば、この流れで回収されたベントナイトを可能な限り水和することを可能にするため、第２の水流式選別工程Ｇを出る流出液排出流３０と合わせるか、そうでなければ、型形成工程Ｂにリサイクルされる前に軽質留分７８を水又は他の水性液体と合わせてもよい。典型的な生砂鋳造所のバッグハウス粉塵に見られるような乾燥した粉末ベントナイトは、通常、約０．５重量％〜４重量％の水を含み、一方、完全に水和したベントナイトは、通常、約８重量％〜１４重量％の水を含む。本発明によれば、軽質留分７８は、型形成工程Ｂにリサイクルされる前に、この流れにあるベントナイトを少なくとも８重量％、より典型的には少なくとも１０重量％、少なくとも１２重量％、又は少なくとも１４重量％の水分レベルに水和することを可能にする時間及び条件下で、水又は他の水性液体と合わせることができる。
【００５７】
上に示したように、軽質留分７８は、型形成工程Ｂにリサイクルされる前に、第２の水流式選別工程Ｇを出る流出液排出流３０と合わせることができる。場合によっては、かかるアプローチにより、典型的な生砂精製所のバッグハウス粉塵中の貴重な原料を最大限に回収して再利用することができる。
【００５８】
この点に関して、型及び中子は通常、適切な形状に形成された後に乾燥される型形成原料の水性スラリーから作製される。工業用生砂鋳造所では、水の量が多いほどスラリーの乾燥までより長い時間を要することから、各型／中子の作製にかかる時間に関連する制約要因は、かかるスラリーを構成するために使用される水の量である。したがって、かかるスラリーに含めることができる水の量は、実際的な最大量に制限される。
【００５９】
上記の特許文献１の技術は、典型的な生砂鋳造所のバッグハウス粉塵に含まれるかなりの量の貴重な原料を回収して再利用することを可能にするが、これらの原料はまだかなりの量残っており、回収することができない。これは、回収されたベントナイト及び有機物の大部分を含むプロセス流（すなわち、第２の水流式選別ステーションＧから出ていく流出液排出流３０）が、かなりの量の水も含むためである。典型的な生砂鋳造所のバッグハウス粉塵中のベントナイトのほとんど又は全てが流出液排出流３０に回収されるように水流式選別ステーションＦ及びＧが操作される場合には、この流れの水の量は型形成ステーションＢが処理するには多すぎるであろう。この制約の実際的な影響は、回収及び再利用することができる典型的な生砂鋳造所のバッグハウス粉塵中のベントナイトの量が、典型的には、存在するベントナイトの総量の約１０重量％〜３０重量％に制限されることである。乾式選別セクションＭから出て行く軽質留分７８を、第２の水流式選別工程Ｇを出る流出液排出流３０と合わせることによって、この制約が破られる可能性がある。その結果、型形成ステーションＢに容易にリサイクルすることができるスラリー８０を製造するのに追加の水をほとんど又は全く必要としないため、回収可能なベントナイトの量を大幅に、およそ２倍に増やすことができると同時に、このスラリー中のベントナイトの量を大幅に増加させることができると考えられる。
【図１】
2021530362.tif 000003
【図２】
2021530362.tif 000004
【図３】
2021530362.tif 000005
【国際調査報告】
2021530362.tif 000006